КОМПОЗИЦИЯ ДЛЯ ПЕНОКОМПАУНДА
FOAM COMPOUND COMPOSITION

Изобретение относится к эпоксидным композициям для получения заливочного пенокомпаунда и может быть использовано для заливки изделий радио- и электротехнического назначения, например антенных излучателей, работающих в условиях ударных и вибрационных нагрузок.
Известна композиция для пенокомпаунда [RU 2224001 С1, опубл. 20.02.2004 г.], включающая эпоксидное соединение, полиамин, полигидросилоксан, пенорегулятор, причем в качестве эпоксидного соединения она содержит эпоксидную диановую смолу и триглицидиловый эфир полиоксипропилентриола, а в качестве полиамина этилендиаминометилфенол и алифатические амины, а также низкомолекулярную полиамидную смолу при следующем соотношении компонентов, мас.ч.:
Эпоксидная диановая смола
75-85
Триглицидиловый эфир
полиоксипропилентриола
24-14
Этилендиаминометилфенол
8-12
Алифатические амины
4-6
Низкомолекулярная полиамидная смола
18-24
Пенорегулятор
1-1,5
Однако данная композиция для пенокомпаунда имеет высокую диэлектрическую проницаемость (1,9±0,2), большой уровень согласования антенн в полосе частот (3), нестабильный коэффициент усиления антенны (уменьшение на 20%).
Наиболее близкой по технической сущности к предлагаемой является композиция для пенокомпаунда [RU 2294951 C1, опубл. 10.03.2007], включающая в себя эпоксидное соединение, этилендиаминометилфенол АФ-2, низкомолекулярную полиамидную смолу ПО-300, полигидросилоксановую жидкость 136-41, пенорегулятор Пента-483, где в качестве эпоксидного соединения она содержит эпоксидную диановую смолу ЭД-20, титанкремнийорганический олигомер (продукт ТМФТ) и смесь триглицидиловых эфиров полиоксипропилентриола - Лапроксид 703 и Лапроксид 301 в соотношении 4:1, а также катализатор К-1 марки А, при следующем соотношении компонентов в мас.ч.:
Эпоксидная диановая смола ЭД-20
75-85
Титанкремнийорганический олигомер
(продукт ТМФТ)
19-21
Смесь триглицидиловых эфиров
полиоксипропилентриола (Лапроксид 703 и
Лапроксид 301 в соотношении 4:1)
53-61
Пенорегулятор Пента-483
1,5-1,7
Низкомолекулярная полиамидная смола ПО-300
30-34
Этилендиаминометилфенол АФ-2
30-34
Полигидросилоксановая жидкость 136-41
15-17
Катализатор К-1 марки А
1,5-1,7
Способ приготовления заключается в смешивании компонентов и отверждении при температуре 20-25°С в течение 48 часов.
Однако данная композиция для пенокомпаунда имеет большой уровень согласования в полосе частот (КСВН - 1,4-1,7), нестабильный (или не увеличивающийся) коэффициент усиления излучателя в широком диапазоне частот, не выравнивает форму диаграммы направленности излучателя.
Сущность изобретения состоит в том, что композиция для пенокомпаунда включает эпоксидную диановую смолу ЭД-20 (ГОСТ 10587-84), триглицидиловые эфиры полиоксипропилентриола Лапроксид-703 (ТУ 2226-029-10488057-98) и Лапроксид-301 (ТУ 2226-337-10488057-97) этилендиаминометилфенол АФ-2 (ТУ 2494-052-00205423-2004), низкомолекулярную полиамидную смолу ПО-300 (ТУ 2224-092050342-39-96), полигидросилоксановую жидкость 136-41 (ГОСТ 10834-76), пенорегулятор Пента-483 (ТУ 2483-026-40245042-2004), катализатор К-1 марки А раствор дибутилдилаурата олова в этилсиликате - 32 (ТУ 6-02-1-011-89). Новым признаком, отличающим ее от композиции для пенокомпаунда по RU 229495101, опубл. 10.03.2007, является содержание в ней этилсиликата-40 (ГОСТ 26371-84) и ацетона (ГОСТ 2768-84) при следующем соотношении компонентов в мас.ч.:
Эпоксидная диановая смола ЭД-20
75-85
Этилсиликат-40
3,7-4,3
Ацетон
0,02-0,03
Триглицидиловые эфиры полиоксипропилентриола
-
Лапроксид 703
43,5-49,3
Лапроксид 301
10,5-11,9
Пенорегулятор Пента-483
1,5-1,7
Низкомолекулярная полиамидная смола ПО-300
30-34
Этилендиаминометилфенол АФ-2
30-34
Полигидросилоксановая жидкость 136-41
15-17
Катализатор К-1 марки А
1,5-1,7
Техническим результатом предлагаемого изобретения является снижение КСВН в полосе частот, улучшение коэффициента усиления излучателя в широком диапазоне частот на 0,5 дБ, выравнивание формы диаграммы направленности излучателя с сохранением его высокой механической прочности при воздействии ударных и вибрационных нагрузок.
Способ приготовления заключается в смешивании компонентов и отверждении при температуре 20-25°С в течение 48 часов.
В таблице 1 приведены составы композиции для пенокомпаунда.
Таблица 1
№ п.п.
Компоненты
Пример 1
Пример 2
Пример 3
1
Смола эпоксидная диановая ЭД-20
75
80
85
2
Этилсиликат-40
3,7
4
4,3
3
Ацетон
0,02
0,025
0,03
4
Триглицидиловый эфир полиоксипропилентриола Лапроксид 703
43,5
46,4
49,3
5
Триглицидиловый эфир полиоксипропилентриола Лапроксид 301
10,5
11,2
11,9
6
Пенорегулятор Пента-483
1,5
1,6
1,7
7
Смола низкомолекулярная полиамидная ПО-300
30
32
34
8
Этилендиаминометилфенол АФ-2
30
32
34
9
Полигидросилоксановая жидкость 136-41
15
16
17
10
Катализатор К-1 марки А
1,5
1,6
1,7
Указанный диапазон компонентов композиции для пенокомпаунда выбран таким образом, что приводит к получению оптимальных радиотехнических параметров с сохранением высокой стойкости к механическим, ударным и вибрационным нагрузкам.
В таблице 2 приведены свойства заявленной композиции для пенокомпаунда и композиции по патенту №2294951.
Таблица 2
№ п.п.
Показатели
Патент №229451
Пример 1
Пример 2
Пример 3
Стойкость к механическим
нагрузкам:
- ударным (ускорение 15 g, импульс 15 мс)
стоек
стоек
стоек
стоек
1
- вибрационным (при воздействии широкополосной случайной вибрации (зона В) в диапазоне 10-2000 Гц и ускорении 15 g)
стоек
стоек
стоек
стоек
2
Уровень согласования в полосе частот, КСВН
1,4-1,7
1,35
1,3
1,25
Коэффициент усиления
не изменяется
увеличивается на 0,3
увеличивается на 0,3
увеличивается на 0,5
3
излучателя в широком диапазоне частот, дБ
4
Форма диаграммы направленности излучателя
не изменяется
выравнивается
выравнивается
выравнивается
Как видно из данных, приведенных в таблице 2, предлагаемая композиция для пенокомпаунда при сохранении стойкости к механическим нагрузкам имеет ряд преимуществ:
- сохранение стойкости к механическим нагрузкам;
- лучший уровень согласования в полосе частот (КСВН «1,25-1,35» против «1,4-1,7»);
- увеличение коэффициента усиления излучателя в широком диапазоне частот («увеличение на 0,3-0,5 дБ» против «не изменяется»);
- выравнивание диаграммы направленности излучателя («выравнивается» против «не изменяется»).